(57)【要約】      （修正有）【課題】半導体基板と半導体層との間における大きな熱応力の発生を防止できる半導体デバイスの製造方法を提供する。【解決手段】前記半導体デバイスの製造方法では、単結晶基板３上に半導体層１を形成する半導体層形成工程と、前記半導体層における単結晶基板とは反対側の面に金属層２を形成する金属層形成工程と、前記半導体層１から単結晶基板３を剥離する単結晶基板剥離工程と、を有し、前記金属層形成工程においては、前記金属層２の内部に、熱膨張係数が前記半導体層の熱膨張係数以下である材料４を分散させる。【選択図】図１
2014065948.tif 000002
【特許請求の範囲】
【請求項１】
半導体層上に金属層を形成する金属層形成工程を有し、
前記金属層形成工程においては、前記金属層の内部に、前記半導体層の熱膨張整数以下の熱膨張係数を有する材料を分散させる
半導体デバイスの製造方法。
【請求項２】
単結晶基板上に半導体層を形成する半導体層形成工程と、
前記半導体層における前記単結晶基板とは反対側の面に金属層を形成する金属層形成工程と、
前記半導体層から前記単結晶基板を剥離する単結晶基板剥離工程と、
を有し、
前記金属層形成工程においては、前記金属層の内部に、熱膨張係数が前記半導体層の熱膨張係数以下である材料を分散させる
半導体デバイスの製造方法。
【請求項３】
前記金属層形成工程においては、金属層を電鋳法で形成すると共に、前記電鋳法で使用される電鋳浴に、表面を磁性層で被覆して形成した非金属製の前記材料を分散させ、前記半導体層の面と平行または垂直な方向の磁場を前記電鋳浴に印加することによって、前記材料を前記半導体層の面に沿って分散させる請求項１または２に記載の半導体デバイスの製造方法。
【請求項４】
前記金属層形成工程においては、金属層を電鋳法で形成すると共に、前記電鋳法で使用される電鋳浴に、金属製の前記材料を分散させ、前記半導体層の面と平行または垂直な方向の磁場を前記電鋳浴に印加することによって、前記材料を前記半導体層の面に沿って分散させる請求項１または２に記載の半導体デバイスの製造方法。
【請求項５】
前記半導体層は窒化ガリウム層である請求項１〜４の何れか１項に記載の半導体デバイスの製造方法。
【請求項６】
前記半導体層は窒化ガリウム層であり、前記単結晶基板はサファイア基板である請求項２に記載の半導体デバイスの製造方法。
【請求項７】
前記非金属製の材料は、炭素繊維、アルミナ繊維、シリカ繊維、ガラス繊維、およびシリコン化合物繊維からなる群から選択された非金属製繊維である請求項３に記載の半導体デバイスの製造方法。
【請求項８】
前記磁性層は、前記非金属製の材料の表面にニッケル、コバルト、鉄、およびこれらの合金から選択された１種または２種以上の磁性金属を無電解鍍金して形成されたものである請求項３に記載の半導体デバイスの製造方法。
【請求項９】
前記金属製の材料は、鉄ニッケル合金製繊維である請求項４に記載の半導体デバイスの製造方法。
【請求項１０】
前記非金属製繊維または鉄ニッケル合金繊維の割合は、前記金属層の４０〜９０体積％である請求項７または請求項９に記載の半導体デバイスの製造方法。
【請求項１１】
前記材料は、非金属製または金属製の粒子である請求項１〜４の何れか１項に記載の半導体デバイスの製造方法。
【請求項１２】
前記非金属製または金属製の粒子の割合は、前記金属層の６５〜９５体積％である請求項１１に記載の半導体デバイスの製造方法。
【請求項１３】
前記金属層においてマトリクスを構成する金属は、銅、銅合金、ニッケルおよびニッケル合金のいずれかである請求項１〜４の何れか１項に記載の半導体デバイスの製造方法。
【請求項１４】
半導体層と、
前記半導体層の上に形成され、内部に、熱膨張係数が前記半導体層の熱膨張係数以下である材料が分散された金属層と、
を有する半導体デバイス。
【発明の詳細な説明】
【技術分野】
【０００１】
本発明は、半導体デバイスの製造方法および半導体デバイスに関する。
【背景技術】
【０００２】
窒化ガリウムは、青色発光ダイオードおよび白色発光ダイオードに広く利用されているとともに、耐熱性に優れること、およびバンドギャップが大きいことから、次世代の電子デバイスおよび光デバイスの材料として注目されている。
【０００３】
従来、窒化ガリウム半導体素子は、一般に、サファイアなどの基板の表面に適宜バッファ層を設け、このバッファ層の上に窒化ガリウム層を形成した後、ダイシングソーで基板と共に切断したあと、基板の一部を除去し、得られたチップに電極を形成するという方法で製造されてきた。
【０００４】
しかしながら、前記方法においては、窒化ガリウムだけでなくサファイア基板もチップ化されるため、サファイア基板は高価であるにも拘らず、再利用は殆ど不可能であった。このため、サファイア基板が使い捨てとなる分、青色発光ダイオードおよび白色発光ダイオードが高価になるという問題があった。
【０００５】
そこで、近年、サファイア基板の表面に窒化ガリウム層を形成し、この窒化ガリウム層のサファイア基板とは反対側の面に金属層を形成した後、サファイア基板の側からレーザ光を照射してサファイア基板を剥離するレーザーリフトオフ法が検討された（非特許文献１、３）。
【０００６】
また、金属層を形成した窒化ガリウム層からサファイア基板を剥離する別の方法として、基板に形成された一窒化クロム層などのバッファ層を化学薬品によって溶解するケミカルリフトオフ法が検討された（非特許文献２）。
【０００７】
金属層を形成した窒化ガリウム層からサファイア基板を剥離する更に別の方法としては、サファイア基板の表面に窒化ホウ素などの劈開性のバッファ層を形成しておき、このバッファ層に窒化ガリウム層および金属層を形成後、バッファ層の劈開性を利用してサファイア基板を剥離する方法がある（非特許文献３）
【０００８】
このように、窒化ガリウム層の上に金属層を形成した後、窒化ガリウム基板を、後加工およびチップ化する前にサファイア基板を剥離することにより、高価なサファイア基板は再利用可能となるから、青色発光ダイオードなどの素子が従来よりも安価に製造できると考えられる。
【先行技術文献】
【非特許文献】
【０００９】
【非特許文献１】高輝度ＬＥＤの製造を可能にするエキシマレーザによるリフトオフ、LEDs Magazine Japan ２０１２年３月号、２０〜２２頁
【非特許文献２】八百隆文他１名、「ケミカル・リフト・オフによる高輝度・高出力青色〜紫外ＬＥＤ用ＧａＮテンプレート基板の開発−メタル・バッファ層により背灰で初めて実現−」、［online］、２００５年４月６日、東北大学、［平成２４年８月１７日検索］、インターネット〈URL:http://www.cir.tohoku.ac.jp/j/3activity/seika/seika04/yao.html〉
【非特許文献３】ＮＴＴ持株会社ニュースリリース、［online］、平成２４年１２月４日、ＮＴＴ持株会社、［平成２４年８月１７日検索］、インターネット〈URL:http://www.ntt.co.jp/news2012/1204/120411b_4.html〉
【発明の概要】
【発明が解決しようとする課題】
【００１０】
しかしながら、金属層を形成する金属の一例である銅は熱膨張係数が１６×１０−６／Ｋと大きいのに対し、半導体層の一例である窒化ガリウムは熱膨張率が５．６×１０−６／Ｋと銅と比較して小さい。したがって、半導体デバイスの製造工程において半導体層と金属層との間に大きな熱応力が生じるという問題がある。
【００１１】
本発明は、上記問題を解決すべく成されたもので、半導体デバイスの製造工程において半導体層と金属層との間に大きな熱応力が生じることが抑止できる半導体デバイスの製造方法、および製造工程および使用時において、半導体層と金属層との間に大きな熱応力が生じることのない半導体デバイスの提供を目的とする。
【課題を解決するための手段】
【００１２】
本発明の第１の態様は、半導体デバイスの製造方法に関し、半導体層上に金属層を形成する金属層形成工程を有し、前記金属層形成工程において、前記金属層の内部に、熱膨張係数が前記半導体層の熱膨張係数以下である材料を分散させることを特徴とする。
【００１３】
また、本発明の第２の態様もまた、半導体デバイスの製造方法に関し、単結晶基板上に半導体層を形成する半導体層形成工程と、前記半導体層における前記単結晶基板とは反対側の面に金属層を形成する金属層形成工程と、前記半導体層から前記単結晶基板を剥離する単結晶基板剥離工程と、を有し、前記金属層形成工程においては、前記金属層の内部に、熱膨張係数が前記半導体層の熱膨張係数以下である材料を分散させることを特徴とする。
【００１４】
半導体層と金属層とからなる半導体デバイスにおいて、半導体層と金属層との間の熱応力は、主に面方向の熱膨張係数の差に起因して生じると思料される。
しかしながら、前記半導体デバイスの製造方法においては、金属層形成工程において、金属層の内部に前記材料をある一定以上分散させることにより、金属膜の面方向の熱膨張係数は小さくなる。
これにより、前記半導体デバイスの製造方法によれば、半導体層の表面に金属層を形成した後の製造工程において半導体層と金属層との間に大きな熱応力が発生することが抑止され、且つ熱伝導度が向上し放熱に寄与する。
【００１５】
本発明の第３の態様は、第１または第２の態様の半導体デバイスの製造方法において、前記金属層形成工程で、金属層を電鋳法で形成すると共に、前記電鋳法で使用される電鋳浴に、表面を磁性層で被覆して形成した非金属製の前記材料を分散させ、前記半導体層の面と平行または垂直な方向の磁場を前記電鋳浴に印加することによって、前記材料を前記半導体層の面に沿って分散させることを特徴とする。
【００１６】
前記半導体デバイスの製造方法においては、金属層を電鋳法で形成しているから、厚い金属層を形成する場合においても短期間で金属層を形成できる。また、表面を磁性金属で被覆して形成した非金属製の材料を電鋳浴中に分散させるとともに、この電鋳浴に、窒化ガリウム層の面と平行または垂直な方向の磁場を印加した状態で、金属と非金属製の材料とを共析させるから、得られる金属層においては、非金属製の材料が半導体層の面に沿い、且つこの面に接着した状態で分散され、金属層を薄く形成できる。
【００１７】
本発明の第４の態様は、第１または第２の態様の半導体デバイスの製造方法において、前記金属層形成工程においては、金属層を電鋳法で形成すると共に、前記電鋳法で使用される電鋳浴に、金属製の前記材料を分散させ、前記半導体層の面と平行または垂直な方向の磁場を前記電鋳浴に印加することによって、前記材料を前記半導体層の面に沿って分散させることを特徴とする。
【００１８】
前記半導体デバイスの製造方法においては、金属層を電鋳法で形成しているから、厚い金属層を形成する場合においても短期間で金属層を形成できる。また、金属製の材料を電鋳浴中に分散させるとともに、この電鋳浴に、窒化ガリウム層の面に沿った方向の磁場を印加した状態で、金属と金属製の材料とを共析させるから、得られる金属層においては、金属製の材料が半導体層の面方向に沿って分散される。
【００１９】
本発明の第５の態様は、第１〜第４の態様の半導体デバイスの製造方法において、前記半導体層が窒化ガリウム層であることを特徴とする。
【００２０】
本発明の第６の態様は、第２の態様の半導体デバイスの製造方法において、前記半導体層が窒化ガリウム層であり、前記単結晶基板がサファイア基板であることを特徴とする。
【００２１】
前記半導体デバイスの製造方法において半導体層として使用される窒化ガリウムは、耐熱性に優れ、バンドギャップが大きいから、耐電圧が高く、且つ動作速度の速い半導体デバイスが製造できる。
【００２２】
本発明の第７の態様は、第３の態様の半導体デバイスの製造方法において、前記非金属製の材料が、炭素繊維、アルミナ繊維、シリカ繊維、ガラス繊維、およびシリコン化合物繊維からなる群から選択された非金属性繊維であることを特徴とする。
【００２３】
前記半導体デバイスの製造方法で使用されるこれらの非金属性の繊維は、何れも通常の金属と比較して熱膨張率が小さいので、金属層中に面に沿って配置させることにより、金属層の面方向に沿った熱膨張、熱収縮を効果的に抑制できる。
【００２４】
本発明の第８の態様は、第３の態様の半導体デバイスの製造方法において、前記磁性層が、前記非金属製の材料の表面にニッケル、コバルト、鉄、およびこれらの合金から選択された１種または２種以上の磁性金属を無電解鍍金して形成されたものであることを特徴とする。
【００２５】
前記半導体デバイスの製造方法においては、非金属製の材料の表面に磁性金属を無電解鍍金することにより、非金属製の材料の表面に磁性層を形成しているから、金属層においては、非金属製の材料と、マトリクスを形成する金属との密着性が良好である。
【００２６】
本発明の第９の態様は、第４の態様の半導体デバイスの製造方法において、前記金属製の材料が熱膨張係数の低い鉄ニッケル合金繊維であることを特徴とする。
【００２７】
本発明の第１０の態様は、第７または第９の半導体デバイスの製造方法において、前記非金属性繊維または鉄ニッケル合金繊維の割合が、前記金属層の４０〜９０体積％であることを特徴とする。
【００２８】
前記半導体デバイスの製造方法においては、非金属製繊維または鉄ニッケル合金繊維の割合が金属層の４０体積％以上でなければ、金属層と窒化ガリウム層との間に大きな熱応力が発生するのを抑止できず、また、金属層の９０体積％を超えると、電着が不均一に進行するので好ましくはない。
【００２９】
本発明の第１１の態様は、第１〜第４の態様の半導体デバイスの製造方法において、前記材料が非金属製または金属製の粒子であることを特徴とする。
【００３０】
本発明の第１２の態様は、第１１の態様の半導体デバイスの製造方法において、非金属製または金属製の粒子の割合が、前記金属層の６５〜９５体積％であることを特徴とする。
【００３１】
前記半導体デバイスの製造方法においては、非金属製または金属製の粒子の割合が金属層に対して６５体積％以上でなければ金属層と窒化ガリウム層との間に大きな熱応力が発生するのを抑止できず、また、金属層に対して９５体積％を超えると、電着が不均一に進行するので好ましくはない。
【００３２】
本発明の第１３の態様は、第１〜第４の態様の半導体デバイスの製造方法において、前記金属層においてマトリクスを構成する金属が銅、銅合金、ニッケル、およびニッケル合金のいずれかであることを特徴とする。
【００３３】
前記半導体デバイスの製造方法において金属層として使用される銅、銅合金、ニッケル、およびニッケル合金は、熱伝導性および導電性が高いから、得られる窒化ガリウム基板はＬＥＤ用として好ましく使用される。
【００３４】
本発明の第１４の態様は、半導体デバイスに関し、半導体層と、前記半導体層の上に形成され、内部に、熱膨張係数が前記半導体層の熱膨張係数以下である材料が分散された金属層と、を有することを特徴とする。
【００３５】
前記半導体デバイスにおいては、金属層の内部において、半導体層の面に沿ってこの半導体層の熱膨張係数以下の熱膨張係数を有する材料が分散されているから、金属層の半導体層の面に沿った方向の熱膨張および熱収縮が抑制される。したがって、製造工程において半導体層と金属層との間に大きな熱応力が生じることが抑制される。
【発明の効果】
【００３６】
以上説明したように本発明によれば、半導体層と金属層との間に大きな熱応力が生じることが抑止できる半導体デバイスの製造方法、および半導体層と金属層との間の熱応力が小さく、特に、電着により金属が成長する電鋳の採用により半導体層と金属層との間が完全に密着され熱伝導度の向上によって放熱効果が優れた半導体デバイスを提供することができる。
【図面の簡単な説明】
【００３７】
【図１】図１は、本発明の半導体デバイスの製造方法の一例に付き、主要な工程を示す工程図である。
【図２】図２は、図１に示す半導体デバイスの製造方法で使用される電鋳装置の一例について構成を示す概略断面図である。
【図３】図３は、図２に示す電鋳装置において、電鋳浴中に分散された非金属無機繊維が、電磁石が形成する磁場によって窒化ガリウム層の面に沿って配列されることを示す説明図である。
【図４】図４は、図１に示す半導体デバイスの製造方法で使用される電鋳装置の別の例について構成を示す概略断面図である。
【発明を実施するための形態】
【００３８】
以下、本発明の半導体デバイスの製造方法の一例について図面を用いて説明する。なお、以下の例は、半導体層として窒化ガリウム層１を用いた例である。
図１（Ａ）に示すように、単結晶基板であるサファイア基板３の表面にバッファ層３Ａを形成する。バッファ層３Ａに使用されるものとしては、窒化ガリウム（ＧａＮ）、ガリウム砒素（ＧａＡｓ）、窒化ホウ素（ＢＮ）、窒化アルミニウム（ＡｌＮ）、一窒化クロム（ＣｒＮ）などが挙げられる。
【００３９】
次に、図１（Ｂ）に示すように、ガリウム層形成工程においてサファイア基板３のバッファ層３Ａの表面にエピタキシャル法などにより、ｐーＧａＮ層、ｐーＡｌＧａＮ層、ＩｎＧａＮ層、およびｎ−ＧａＮ層からなる窒化ガリウム（ＧａＮ）の層を形成する。窒化ガリウム層１の厚さは、例えば０．１〜１０μｍ、好ましくは０．８〜８μｍの範囲とすることができるが、窒化ガリウム層１の厚さは、図１（Ｄ）に示すように得られる窒化ガリウム基板１０の用途に応じて適宜設定できる。また、得られた窒化ガリウム基板１０から垂直構造型ＬＥＤを製造する場合には、バッファ層３Ａの上にｎ型窒化ガリウム層を形成し、その上にアクティブ多重量子井戸（ＭＱＷ）層を形成し、更にその上にｐ型窒化ガリウム層を形成してもよい。
【００４０】
次に、図１（Ｃ）に示すように、金属層形成工程で、窒化ガリウム層１におけるサファイア基板３とは反対側の面に、金属層２を形成する。金属層２においてマトリクスを構成する金属としては、熱伝導性および導電性の点で銅が好ましいが、銅合金、ニッケル、ニッケル合金でも良い。金属層２の厚みは、窒化ガリウム基板１０の用途に応じて適宜設定できるが、通常は２０〜１０００μｍ程度であり、好ましくは５０〜５００μｍ程度であり、更に好ましくは６０〜４００μｍ程度である。
【００４１】
金属層２の内部には半導体層である窒化ガリウム層１と同等もしくはそれよりも小さい熱膨張係数を有する材料４が分散されている。この材料４として、非金属製または金属製の繊維を用いているが、後述するように表面を磁性層５で被覆される非金属製の材料４のが窒化ガリウム層１の面方向に沿って分散させるため、金属層２を薄く形成できる。
【００４２】
金属層２が形成されたら、図１（Ｄ）に示すように、サファイア基板剥離工程において窒化ガリウム層１からサファイア基板３を剥離すると窒化ガリウム基板１０が得られる。
サファイア基板３の剥離には、サファイア基板３の側からレーザ光を照射してサファイア基板３を剥離するレーザーリフトオフ法、およびバッファ層３Ａを化学薬品によって溶解するケミカルリフトオフ法が使用できる。また、バッファ層３Ａが窒化ホウ素のように劈開製のあるものであれば、バッファ層３Ａの劈開性を利用してサファイア基板３を剥離してもよい。
【００４３】
以下、金属層形成工程について詳説する。
ここで、金属層２における非金属製の材料（繊維）４の分散割合は、金属層２と窒化ガリウム層１との面方向の熱膨張率の差を小さくして金属層２と窒化ガリウム層１との間に大きな熱応力が発生するのを抑止する観点からは、金属層の４０体積％以上が好ましい。但し、金属層に対する非金属製の材料（繊維）４の割合が９０体積％を超えると、電着が不均一に進行するという問題点が生じるから好ましくない。
【００４４】
ここで、金属層２は、電鋳法または無電解鍍金法によって形成できる。したがって、金属層２を電鋳法で形成する場合は電鋳浴に、無電解鍍金法で形成する場合は無電解鍍金浴に非金属製の材料（繊維）４を分散させる。したがって、金属層２における非金属製の材料（繊維）４の分散割合が上記の範囲になるようにするため、電鋳浴または無電解鍍金浴中の非金属製の材料（繊維）４の分散割合は、体積が電鋳浴または無電解鍍金浴１００に対して１〜３０の範囲が好ましい。
【００４５】
非金属製の材料（繊維）４としては、具体的には、グラファイト繊維、グラファイト繊維以外の炭素繊維、アルミナ繊維、シリカ繊維、ガラス繊維、およびシリコン化合物繊維が挙げられる。
また、金属製の材料（繊維）４としては、具体的には、鉄ニッケル合金繊維（商品名「インバー」、「コバール」など）が挙げられる。
【００４６】
非金属製の材料（繊維）４の直径は、通常は１〜３０μｍ程度であり、好ましくは４〜１６μｍ程度であるが、この範囲には限定されず、直径１μｍ未満の繊維、および直径が１０μｍを超える繊維も使用される。また、後述するように、窒化ガリウム層１の面に沿った方向の磁場を印加して非金属製の材料（繊維）４を配置させる場合は、図２（Ｂ）に示すように、非金属製の材料（繊維）４の表面を磁性層５で被覆することが好ましい。磁性層５は、たとえば非金属製の材料（繊維）４の表面を磁性金属で電気鍍金または無電解鍍金して形成される。
【００４７】
磁性金属としては、ニッケル、コバルト、鉄、およびこれらの合金が挙げられる。また、非金属製の材料（繊維）４の表面を磁性金属で被覆する方法としては、鍍金および無電解鍍金が挙げられる。被覆厚みは特に限定はないが、０．１μｍ〜２μｍ、好ましくは０．４〜１．２μｍとすることができる。
【００４８】
以下、電鋳法で金属層２を形成するのに使用される電鋳装置２０について図面を用いて説明する。
図２（Ａ）に示すように、電鋳装置２０は、電鋳浴２３を収容するとともに、サファイア基板３とその上に形成された窒化ガリウム層１とからなる窒化ガリウム基板半成品１１が、面が垂直になるように配設される電鋳槽２２と、電鋳槽２２の内部に、窒化ガリウム基板半成品１１に相対するように配置された陽極２１と、直流電源２５と、電鋳槽２２の外側における窒化ガリウム基板半成品１１の近傍にて、窒化ガリウム基板半成品１１に対して平行に配置された電磁石２４と、を備える。
陽極２１は、金属層２を形成する金属と同種の金属の板が使用される。したがって、金属層２として銅の層を形成する場合は陽極２１としては銅板が使用される。
窒化ガリウム基板半成品１１は直流電源２５の陰極に、陽極２１は直流電源２５の陽極に接続される。なお、電解電圧をかける前に窒化ガリウム基板半成品１１の面を蒸着によりニッケルでコートし、その後、銅をコートしておく必要がある。この組合せは、チタンと銅、チタンとニッケルと銅等、任意の組合せが可能である。
【００４９】
図３（Ａ）に示すように、電鋳槽２２の外部における窒化ガリウム基板半成品１１の近傍には、Ｎ極が上方を、Ｓ極が下方を向くように電磁石２４が配設されている。
したがって、図３（Ａ）に示すように、電磁石２４に通電していないときは、非金属製の材料（繊維）４は電鋳浴２３中にアトランダムに分散している。これに対して、図３（Ｂ）に示すように、電磁石２４に通電すると、矢印ａで示すように、窒化ガリウム基板半成品１１における窒化ガリウム層１の面と平行な磁場が生じる。ここで、電鋳浴２３中に分散された非金属製の材料（繊維）４の表面には磁性層５が形成されているから、非金属製の材料（繊維）４は磁力線ａに沿って並ぶ。これにより、非金属製の材料（繊維）４は窒化ガリウム層１の面に沿って密着して配置される。
【００５０】
図３（Ｂ）と異なり、図３（Ｃ）に示すように、磁界が窒化ガリウム基板半成品１１の面と垂直になるように電磁石２４を窒化ガリウム基板半成品１１の面と平行に配設しても良い。この場合も、電磁石２４に通電すると、矢印ｂで示すように、窒化ガリウム基板半成品１１における窒化ガリウム層１の面と平行な磁場が生じ、非金属製の材料（繊維）４は磁力線ｂに沿って並ぶ。これにより、図３（Ｂ）と同様に非金属製の材料（繊維）４は窒化ガリウム層１の面に沿って密着して配置される。このように磁石を使うことにより、堤防長材料の密度が高い金属層が容易に得られる。
【００５１】
なお、電鋳槽２２の内部に磁石２４を配置する代わりに、図４に示すように、電鋳槽２２の底面における窒化ガリウム基板半成品１１の近傍に撹拌装置２６を設け、この撹拌装置２６によって矢印ｃに示すように窒化ガリウム基板半成品１１における窒化ガリウム層１の面に沿った流れを形成し、この流れｃによって非金属製の材料（繊維）４を窒化ガリウム層１の面に沿って配置させてもよい。
【００５２】
ここで、撹拌装置２６で形成される流れは実際には渦流であるから、窒化ガリウム層１の表面に生じる流れは、矢印ｃで示す窒化ガリウム層１の面に沿った方向の成分だけでなく、前記方向に直交する方向の成分も有する。
したがって、金属層２の内部において、非金属製の材料（繊維）４は互いに平行な方向ではなく、アトランダムな方向に配置される。したがって、得られる金属層２においては、窒化ガリウム層１の面に平行な方向であれば、どの方向においても熱膨張率が小さくなるから、金属層２と窒化ガリウム層１との間の熱応力の発生をより効果的に抑止できる。
また、窒化ガリウム層１の表面に生じる流れからの力によって非金属製の材料（繊維）４を配置させるから、非金属製の材料（繊維）４の表面に磁性層５を形成する必要がなく、非金属製の材料（繊維）４をそのまま使用できる。
【００５３】
金属層２として銅の層を形成する場合は、電鋳浴２３としては、硫酸銅浴、ホウフッ化銅浴、ケイフッ化銅浴、チタンフッ化銅浴、アルカノールスルフォン酸、およびピロリン酸銅浴などが使用される。電流密度および溶液温度などの電鋳条件は、電鋳浴２３の種類に応じて適宜設定できる。なお、金属層２として銅の代わりに、ニッケル、コバルト、鉄を電鋳浴２３として利用できるが、これら３つの金属の合金を含む化合物の塩として塩化物塩、硫酸塩、スルファミン酸塩などが使える。
【００５４】
以上、半導体層が窒化ガリウム層１であり、単結晶基板としてサファイア基板３を使用した例について説明したが、本発明の半導体デバイスの製造方法は、半導体層として窒化ガリウム以外の半導体、例えば炭化珪素を使用し、単結晶基板としてサファイア基板以外のものを使用する半導体デバイスの製造方法にも適用できる。
【００５５】
また、非金属製の材料（繊維）４として非金属繊維を用いたが、この代わりにグラファイト粒子、グラファイト粒子以外の炭素粒子、アルミナ粒子、シリカ粒子、ガラス粒子、およびダイヤモンド粒子等の非金属製粒子を用いても良い。この場合、金属層２における非金属製粒子の分散割合は金属層２の６５〜９５体積％が好ましい。
【実施例】
【００５６】
（１）実施例１
先ず、トリメチルガリウムとアンモニアとを用いるＭＯＣＶＤ法、および塩化ガリウムとアンモニアとを用いるハイドライドＶＰＥ法により、サファイア基板３の表面に窒化ガリウムからなるバッファ層３Ａを形成し、次いで、バッファ層３Ａの上に厚さ０．５〜１０μｍの窒化ガリウム膜１を形成して窒化ガリウム基板半成品１１を得た。
【００５７】
次に、得られた窒化ガリウム基板半成品１１を、図２に示す電鋳装置２０の電鋳槽２２の内部に装着し、電鋳槽２２を、電鋳浴２３で満たした。電鋳浴２３としては、表１の組成を有する硫酸銅浴とピロリン酸銅浴とを用いた。
【００５８】
【表１】
2014065948.tif 000003
【００５９】
なお、非金属製の材料（繊維）４として直径５μｍ、長さ１０ｍｍのグラファイト繊維４の表面に、磁性層５として、ニッケル鍍金によって厚さ０．５μｍのニッケル層を形成したものを用いた。
【００６０】
電鋳浴２３中のグラファイト繊維４の分散量は、体積が電鋳浴１００当り１とした。
【００６１】
そして、直流電源２５の陰極を窒化ガリウム基板半成品１１に、陽極を銅板からなる陽極２１に接続し、電鋳浴の液温を１５〜６５℃に保持して電流密度１〜１０Ａ／ｄｍ２で電鋳を行い、窒化ガリウム層１におけるサファイア基板３とは反対側の面に厚さ１００μｍの銅からなる金属層２を形成した。
【００６２】
金属層２が形成されたら、サファイア基板３の側から強度０．２５Ｊ／ｃｍ２のレーザ光を照射し、サファイア基板３と窒化ガリウム層１との境界において窒化ガリウムを溶解させてサファイア基板３を剥離し、窒化ガリウム基板１０を得た。
【００６３】
次いで、得られた窒化ガリウム基板１０の金属層２中のグラファイト繊維４の割合を測定した。先ず、窒化ガリウム基板１０の重量を測定し、その後、金属層２中のグラファイト繊維４を得た後、重量を測定し、質量の測定値に基づいてグラファイト繊維４の体積を求めた。その結果、金属層２におけるグラファイト繊維４の割合は金属層２の７５体積％であった。
【００６４】
次いで、金属層２の面方向の熱膨張率を測定した。３次元測定機上にホットプレートを設置し、金属層２を加熱しながら各温度でのピッチを測定し、熱膨張率を求めた。
その結果、金属層２の熱膨張率は、５．８×１０−６／Ｋと、グラファイト繊維４を含まない銅の面方向の熱膨張率１６×１０−６／Ｋよりも遥かに小さく、窒化ガリウムの熱膨張率である５．６×１０−６／Ｋに近い値を示した。
【００６５】
（２）実施例２
実施例１において、電鋳浴２３に分散させるグラファイト繊維４の分散量は、体積が電鋳浴１００当り０．５とした以外は、サファイア基板３の剥離、得られた窒化ガリウム基板１０の金属層２中におけるグラファイト繊維４の割合の測定、および金属層２の熱膨張率の測定については実施形態１と同様に実施した。この結果、グラファイト繊維４の割合は４５体積％、金属層２の熱膨張率は、７．５×１０−６／Ｋであった。
【符号の説明】
【００６６】
１     窒化ガリウム層（半導体層）
２     金属層
３     サファイア基板（単結晶基板）
３Ａ   バッファ層
４     材料（非金属製の繊維：グラファイト繊維）
５     磁性層
１１   窒化ガリウム基板半成品
２０   電鋳装置
２１   陽極
２２   電鋳槽
２３   電鋳浴
２４   電磁石
２５   直流電源
２６   撹拌装置
【図１】
2014065948.tif 000004
【図２】
2014065948.tif 000005
【図３】
2014065948.tif 000006
【図４】
2014065948.tif 000007